Brevet FR3070130A1 (20190222)

REVENDICATIONS1. Catalyseur comprenant un support, un composant (I) et un composant (2), dans lequel le composant (1) comprend un élément métallique ou plusieurs éléments métalliques choisis dans le groupe constitué de Pt, Pd, Ir et Rh, et le composant (2) comprend un élément métallique ou plusieurs éléments métalliques choisis dans le groupe constitué du groupe IA, du groupe IIA, du groupe IIIA, du groupe IVA, du groupe IB, du groupe IIB, du groupe IIIB, du groupe IVB, du groupe VB, du groupe VIB, du groupe VIIB, du groupe La et du groupe VIII autre que Pt, Pd, Ir et Rh ; et 10 le catalyseur ayant une température de désorption de l'hydrogène supérieure à 350 °C, de préférence supérieure à 360°C, de manière davantage préférée supérieure à 370°C de manière davantage préférée supérieure à 380 °C.\n<CLM>\1\tCatalyseur selon la revendication I, dans lequel le composant (1) comprend Pt et Pd, le 15 rapport pondéral Pt/Pd étant de préférence de (0,1 à 10)/1, de préférence de (0,1 à 8)/1, de manière davantage préférée de (0,1 à 5)/1.\n<CLM>\1\tCatalyseur selon la revendication I ou 2, dans lequel le composant (2) comprend un élément métallique ou plusieurs éléments métalliques choisis dans le groupe constitué de Re, Mo, 20 W, Mn, Zn, Cu, Cd, Ag, Ni, Co, Fe, Li, K., Mg, Ca, Sr, La, Ce, Pr, Ga, Ge, Sn, Ti, V, Zr, Nb, Y et Sc.\n<CLM>\1\tCatalyseur selon l'une quelconque des revendications 1 à 3, dans lequel le composant (2) comprend les éléments métalliques choisis parmi i) à viii) : 25 i), au moins deux éléments parmi Mo, W, Mn et Re; ii), au moins deux éléments choisis parmi Zn, Cu, Ag et Cd ; iii), au moins deux éléments choisis parmi Co, Ni et Fe; iv), au moins deux éléments choisis parmi K, Li, Mg, Ca et Sr ; v), au moins deux éléments choisis parmi La, Ce et Pr; 30 vi), au moins deux éléments choisis parmi (lia. Ge et Sn; vii), au moins deux éléments choisis parmi Zr, Nb, V et Ti ; et viii), Y et Sc.\n<CLM>\1\tCatalyseur selon la revendication 4, dans lequel le composant 2 comprend un ou 75 plusieurs éléments choisis dans le groupe constitué de la combinaison W/Mo, de la combinaison Mn/Mo, de la combinaison Re/Mo, de la combinaison Cu/Zn, de la combinaison Ag/Zn, de la combinaison Cd/Zn, de la combinaison Co/Ni, de la combinaison Fe/Co, de la combinaison Fe/Ni, de la combinaison K/Li, de la combinaison K/Sr, de la combinaison K/Mg, de la combinaison Mg/Sr, de la combinaison La/Ce, de la combinaison La/Pr, de la combinaison Ce/Pr, de la combinaison CialGe, de la combinaison GalSn, de la combinaison Ge/Sn, de la combinaison Zr/Nb, de la combinaison Zr/V, de la combinaison Zr/Ti, de la combinaison Nb/V, de la combinaison \T/Ti et de la combinaison Y/Sc. 10 6, Catalyseur selon la revendication ', dans lequel pour la combinaison \V/Mo, le rapport pondéral 'W/Mo est de (0,2 à 5)/1 ; pour la combinaison MrilMo, le rapport pondéral Mn/Mo est de (0,2 à 5)/1 ; 15 pour la combinaison Re/Mo, le rapport pondéral Re/Mo est de (0,2 à 5)/1 ; pour la combinaison C.'-u/Zn, le rapport pondéral Cu/Zn est de (0,2 à 5)/1 ; pour la combinaison Ag/Zn, le rapport pondéral Ag/Zn est de 20 (0,2 à 5)/1 ; pour la combinaison Cd/Zn, le rapport pondéral Cd/Zn est de (0,2 à 5)/1 ; pour la combinaison CoiNi, le rapport pondéral Co/Ni est de (0,2 à 5)/1 ; 25 pour la combinaison FelCo, le . (0,2 à 5)/1 ; pour la combinaison le rapport pondéral Fe/Ni est de (0,2 à 5)/1 ; pour la combinaison 1(/Li, le rapport pondéral K/Li est de (0,1 30 à5)/1 ; pour la combinaison K/Sr, le rapport pondéral K/Sr est de 0, à 5)/1 ; pour la combinaison K/Mg, le rapport pondéral K/Mg est de ( (0,2 à 5)/1 ; t pondéral Fe/Co est de (0,1 à 10)/1, de préférence de (0,1 à 10)/1, de préférence de de (0,1 à 10)/1, de préférence (0,1 à 10)/1, de préférence de (0,1 à 10)/1, de préférence de (0,1 à 10)/1, de préférence de ,1 à 10)/1, de préférence de (0,1 à 10)/1, de préférence de à 10)/1, de préférence de à 10)/1, de préférence de (0,2 à 10)/1, de préférence de (0,2 0,1 à 10)11, de préférence de 76 pour la combinaison Mg/Sr, le rapport pondéral Mg/Sr est cl- (0,1 à 10)/1, de préférence de (0,2 à 5)/1 ; pour la combinaison La/Ce, le rapport pondéral La/Ce est de (0,1 à. 10)/1, de préférence de '0,2 à 5)/1 ; pour la combinaison La/Pr, le rapport pondéral La/Pr est de (0,1 à 10)/1, de préférence de (0,2 à 5)11 ; pour la combinaison Ce/Pr, le rapport pondéral Ce/Pr est de (0,1 à 10)/1, de préférence de (0,2 à 5)/1 ; pour la combinaison Ga/Ge, le rapport pondéral Ga/Ge est de (0,1 à 10)/1, de préférence de 10 (0,2 à 5)/1 ; pour la combinaison Ga/Sn. le rapport pondéral Ga/Sn est de (0,1 à 10)/1, de préférence de ,2 à 5)/1 ; pour la combinaison Ge/Sn, le rapport pondéral Ge/Sn est de (0,1 à 10)/1, de préférence de (0,2 à 5)/1 ; 15 pour la combinaison Zr/Nb, le rapport pondéral Zr/Nb est d '0,1 à 10)/1, de préférence de (0,2 à 5)/1 ; pour la combinaison Zr/V, le rapport pondéral Zr/V est de (0,1 à 10)/1, de préférence de (0,2 à 5)/1 ; pour la combinaison Zr/Ti, le rapport pondéral Zr/Ti est de (0,1 à 10)/1, de préférence de 20 (0,2 à 5)/1 ; pour la combinaison Nb/V, le rapport pondéral Nb/V est de (0,1 à 10)/1, de préférence de (0,2 à 5)/1 ; pour la combinaison wri, le rapport pondéral Viii est de (0,1 à 10)/1, de préférence de (0,2 à5)/1 ; et 25 pour la combinaison Y/Sc, le rapport pondéral Y/Sc est de (0,1 à 10)/1, de préférence de ((>,2 à 5)11.\n<CLM>\1\tCatalyseur selon l'une quelconque des revendications 1 à 6, dans lequel le composant (1) représente 0,01 à 5,0 % en poids, de préférence 0,02 à 3,0 % en poids du catalyseur et le 30 composant (2) représente 0,01 à 15 % en poids, de préférence 0,05 à 8,0 % en poids du catalyseur.\n<CLM>\1\tCatalyseur selon l'une quelconque des revendications 1 à 7, dans lequel le rapport pondéral composant (1)/composant (2) est de (0,1 à 10)/1, de préférence de (0,2 à 5)/1. 77\n<CLM>\1\tCatalyseur selon l'une quelconque des revendications 1 à 8, dans lequel le support est un support poreux non acide ou faiblement acide, le support comprenant de préférence au moins un élément choisi dans le groupe constitué de l'alumine, du mélange silice amorphe-alumine, du kaolin et de l'aluminosilicate.\n<CLM>\1\tCatalyseur selon la revendication 9, dans lequel le support est un support modifié par un. additif de type acide L, le promoteur de type acide L comprenant de préférence au moins un composé parmi les composés contenant du chlorure et les composés contenant du fluor.\n<CLM>\1\tCatalyseur selon la revendication 10, dans lequel l'additif de type acide L comprend des composés contenant du chlorure et des composés contenant du fluor, le rapport pondéral composés contenant du chlorure/composés contenant du fluor étant de préférence de (0,1 à 10)/1.\n<CLM>\1\tCatalyseur selon la revendication 11, dans lequel les composés contenant du chlorure comprennent au moins un élément choisi dans le groupe constitué d'Ain, CuC12, FeC13, SnC14, T1C14 et SbC15, et les composés contenant du fluor comprennent au moins un groupe constitué de BF3, NbF5, SbF5, TaF5 et AsF5.\n<CLM>\1\tCatalyseur selon la revendication 12, dans lequel le promoteur de type acide L comprend de l'Ain et du NbF5.\n<CLM>\1\tCatalyseur selon l'une quelconque des revendications 10 à 13, dans lequel le promoteur de type acide L représente 0,01 à 20% en poids, de préférence 0,05 à 15 % en poids, de manière davantage préférée 0,1 à 10 % en poids du catalyseur.\n<CLM>\1\tProcédé de préparation du catalyseur selon l'une quelconque des revendications 1 à 14, comprenant : étape A), le chargement d'un sel contenant le composant (2) dans un support ainsi que la réalisation d'un séchage et d'une calcination pour obtenir un précurseur de catalyseur ; et étape B), le chargement d'un sel contenant le composant (1) dans le précurseur de catalyseur préparé à l'étape A), ainsi que la réalisation d'un séchage et d'une calcination.\n<CLM>\1\tProcédé selon la revendication 15, dans lequel, à l'étape A) et à l'étape B), la 78 calcination est effectuée à une température allant de 400 "C à 600 'C.\n<CLM>\1\tProcédé selon la revendication 15 ou 16, dans lequel, à l'étape A), le sel contenant le composant (2) est dissous dans de l'eau ou dans un solvant organique et chargé dans le support par précipitation, liaison physique ou immersion ; et à l'étape B), le sel contenant le composant (1) est dissous dans de l'eau ou dans un solvant organique et chargé dans le précurseur de catalyseur par précipitation, liaison physique ou immersion, le solvant organique utilisé à l'étape A) et à l'étape B) étant de préférence indépendamment choisi dans le groupe constitué des alcools, des cétones et des hydrocarbures tels que l'éthanol, 10 l'acétone, le cyclohexane, le n-heptane et le toluène.\n<CLM>\1\tProcédé pour produire des aromatiques légers avec des aromatiques lourds, comprenant le fait de soumettre des matières premières contenant des aromatiques lourds à une réaction d'hydrogénation en présence du catalyseur selon l'une quelconque des revendications 1 à\n<CLM>\1\t19. Procédé selon la revendication 18, dans lequel la température réactionnelle va de 100 à 500 °C, de préférence de 200 à 400 'C ; la pression va de 0,5 à 8,0 MPa, de préférence de 1,0 à 7,0 MPa ; le rapport molaire hydrogène/aromatiques lourds va de 1 à 10 et la vitesse pondérale d'alimentation va de 0,5 à 20 h-1, de préférence de 3 à 15 h-1.\n<CLM>\1\tProcédé selon la revendication 18 ou 19, dans lequel les aromatiques lourds sont des aromatiques polycycliques, les aromatiques polycycliques comprenant de préférence au moins un élément choisi dans le groupe constitué du naphtalène, de l'anthracène, du phénanthrène et de leurs homologues. 15 20